(57)【要約】      （修正有）【課題】自動車、鉄道車両、航空機、船舶、建築物等に使用される合わせガラス用の中間膜であって、合わせガラスに用いられた時に、合わせガラスを介して入射された太陽光、対向車の前照灯、または高光反射性物質からの反射光等の強烈な可使光に対する防眩性や、視認性を高めることができ、且つ容易に実現可能な合わせガラス用中間膜、及び該中間膜を用いた合わせガラスを提供する。また併せて、有効に紫外線をカットして目や皮膚等への刺激を有効に軽減させ得る合わせガラスを提供する。【解決手段】テトラアザポルフィリン化合物を含有する合わせガラス用中間膜及び当該合わせガラス用中間膜を有する合わせガラス。【選択図】なし【特許請求の範囲】
【請求項１】
下記一般式（１）で表されるテトラアザポルフィリン化合物を含有することを特徴とする合わせガラス用中間膜。
【化１】
2010138028.tif 000011
（式（１）中、Ｒ１〜Ｒ８は、各々独立に、水素原子、ハロゲン原子、ニトロ基、シアノ基、ヒドロキシ基、アミノ基、カルボキシル基、スルホン酸基、直鎖、分岐又は環状のアルキル基、ハロゲノアルキル基、アルコキシ基、ハロゲノアルコキシ基、アルコキシアルコキシ基、アリールオキシ基、モノアルキルアミノ基ジアルキルアミノ基、アラルキル基、アリール基、ヘテロアリール基、アルキルチオ基、アリールチオ基を表し、Ｒ１とＲ２、Ｒ３とＲ４、Ｒ５とＲ６、Ｒ７とＲ８は各々独立に連結基を介して芳香族環を除く環を形成しても良く、Ｍは２個の水素原子、２価の金属原子、３価１置換金属原子、４価２置換金属原子、又はオキシ金属原子を表す。）
【請求項２】
前記テトラアザポルフィリン化合物が、５６０〜６３５ｎｍの間に選択的光吸収波長を持つものである請求項１記載の合わせガラス用中間膜。
【請求項３】
前記テトラアザポルフィリン化合物が、５７５〜５９５ｎｍの間に選択的光吸収波長を持つものである請求項１記載の合わせガラス用中間膜。
【請求項４】
前記テトラアザポルフィリン化合物が、３００〜４００ｎｍの間にさらに選択的光吸収波長を持つものである請求項２又は３記載の合わせガラス用中間膜。
【請求項５】
水溶性又は非水溶性高分子を含むことを特徴とする請求項１、２、３又は４記載の合わせガラス用中間膜。
【請求項６】
請求項１〜５の何れかに記載の合わせガラス用中間膜を用いてなることを特徴とする合わせガラス。
【発明の詳細な説明】
【技術分野】
【０００１】
本発明は、防眩性が有効に高められることによって、例えば自動車、鉄道車両、航空機、船舶、建築物等に好適に使用される合わせガラス用の中間膜、及び該中間膜を用いた合わせガラスに関するものである。
【背景技術】
【０００２】
合わせガラスは、少なくとも一対の板ガラスの間に、合わせガラス用中間膜を介在させ、これらを一体化させた構成を含んでいるものであり、当該構成によって、外部衝撃を受けて破損した場合にガラス破片の飛散量を少なくして安全性を向上させたものである。そして当該合わせガラスは、自動車、鉄道車両、航空機、船舶、建築物等の窓ガラスとして広く使用されている。
【０００３】
そこで、このような合わせガラスの場合、太陽光、対向車の前照灯、または高光反射性物質からの反射光等の強烈な光が、合わせガラスを通じて内部に入射した際に、入射した光が例え直視されずとも、心理的な不快感を与える、あるいは、直視された場合には一時的な視力低下やコントラスト感度の低下を引き起こすことがある。そのため、合わせガラスに高い防眩性を付与する要望が増大している。
【０００４】
そこで防眩性を高めるために、３価のネオジム化合物を有する合わせガラスの中間層を膜化して用いて、防眩性、視認性を向上させた合わせガラスを提供するという技術が開示されている（例えば、特許文献１参照）。ちなみに国際照明委員会（ＣＩＥ）が定義する標準観測者の明所視における比視感度は、波長５５５ｎｍにおいて最大となる分布を有するとされており、ネオジム化合物が防眩性や視認性の向上に効果がある理由は、この化合物が５５５ｎｍに近く比視感度の高い波長領域５８０〜５９０ｎｍの光を選択的に吸収するためであるとされている。
【０００５】
また他方、プラスチックレンズに対してネオジム化合物の代わりに有機系色素であるテトラアザポルフィリン化合物を用いることにより、実際にネオジム化合物含有プラスチック眼鏡レンズと同等の光透過性を有するプラスチック眼鏡レンズが提案されている。（例えば、特許文献２参照）。
【特許文献１】特開２００７−８４４２３号公報
【特許文献２】特開２００８−１３４６１８号公報
【発明の開示】
【発明が解決しようとする課題】
【０００６】
しかしながら、自動車、鉄道車両、航空機、船舶、建築物等に好適に使用されるための合わせガラス用中間膜としては、その詳細な用途や使用条件を鑑みて、可塑化ポリビニルアセタール樹脂膜、エチレン−酢酸ビニル共重合体樹脂膜、エチレン−アクリル共重合体樹脂膜、ポリウレタン樹脂膜、硫黄元素を含むポリウレタン樹脂膜、ポリビニルアルコール樹脂膜等といった、種々の樹脂膜が適用されるため、使用する色素においても上述の種々に好適に適用し得るものでなければならない。
【０００７】
加えて、合わせガラスが使用される際の環境を鑑みると、使用する色素には当該使用環境に十分に耐え得る特性が求められ、その中で最も求められる特性としては、長時間強い日照に耐え得るだけの耐光性が必要とされるものとなっている。
【０００８】
そこで本発明は、本願発明者らによって合わせガラスの防眩性を向上させるために有機系色素を適用する際に懸念される上記不具合に、初めて着目したことによってなされたものである。
【０００９】
すなわち本発明の所期の目的は、防眩性を有効に向上させた合わせガラスを、従来よりもさらに容易に実現するとともに、防眩性を有効に向上させた合わせガラスを、より広範な用途に適用させることである。
【課題を解決するための手段】
【００１０】
本発明は、このような目的を達成するために、次のような手段を講じたものである。すなわち、本発明に係る合わせガラス用中間膜は、下記一般式（１）で表されるテトラアザポルフィリン化合物を含有することを特徴とする。そして本発明に係る合わせガラスは、上記合わせガラス用中間膜を有していることを特徴とする。
【００１１】
【化２】
2010138028.tif 000002
【００１２】
（式（１）中、Ｒ１〜Ｒ８は、各々独立に、水素原子、ハロゲン原子、ニトロ基、シアノ基、ヒドロキシ基、アミノ基、カルボキシル基、スルホン酸基、直鎖、分岐又は環状のアルキル基、ハロゲノアルキル基、アルコキシ基、ハロゲノアルコキシ基、アルコキシアルコキシ基、アリールオキシ基、モノアルキルアミノ基、ジアルキルアミノ基、アラルキル基、アリール基、ヘテロアリール基、アルキルチオ基、アリールチオ基を表し、Ｒ１とＲ２、Ｒ３とＲ４、Ｒ５とＲ６、Ｒ７とＲ８は各々独立に連結基を介して芳香族環を除く環を形成しても良く、Ｍは２個の水素原子、２価の金属原子、３価１置換金属原子、４価２置換金属原子、又はオキシ金属原子を表す。）
このようなものであれば、テトラアザポルフィリン化合物を合わせガラスの中間膜に適用することにより、製造がし易く、量産が極めて容易であり、且つ、防眩性を有効に向上させた合わせガラス用中間膜、並びに合わせガラスを提供することができる。
【００１３】
ここで、上記一般式（２）で示されるテトラアザポルフィリン化合物の具体例を次に述べる。式中、Ｒ１〜Ｒ８の具体例としては、各々独立に、水素原子、フッ素原子、塩素原子、臭素原子、ヨウ素原子、ニトロ基、シアノ基、ヒドロキシ基、アミノ基、カルボキシル基、スルホン酸基が挙げられ、直鎖、分岐又は環状のアルキル基としては、メチル基、エチル基、ｎ−プロピル基、ｉｓｏ−プロピル基、ｎ−ブチル基、ｉｓｏ−ブチル基、ｓｅｃ−ブチル基、ｔｅｒｔ−ブチル基、ｎ−ペンチル基、２−メチルブチル基、１−メチルブチル基、ｎｅｏ−ペンチル基、１，２−ジメチルプロピル基、１，１−ジメチルプロピル基、シクロペンチル基、ｎ−へキシル基、４−メチルペンチル基、３−メチルペンチル基、２−メチルペンチル基、１−メチルペンチル基、３，３−ジメチルブチル基、２，３−ジメチルブチル基、１，３−ジメチルブチル基、２，２−ジメチルブチル基、１，２−ジメチルブチル基、１，１−ジメチルブチル基、３−エチルブチル基、２−エチルブチル基、１−エチルブチル基、１，２，２−トリメチルブチル基、１，１，２−トリメチルブチル基、１−エチル−２−メチルプロピル基、シクロへキシル基、ｎ−へプチル基、２−メチルヘキシル基、３−メチルヘキシル基、４−メチルヘキシル基、５−メチルヘキシル基、２，４−ジメチルペンチル基、ｎ−オクチル基、２−エチルヘキシル基、２，５−ジメチルヘキシル基、２，５，５−トリメチルペンチル基、２，４−ジメチルヘキシル基、２，２，４−トリメチルペンチル基、ｎ−ノニル基、３，５，５−トリメチルヘキシル基、ｎ−デシル基、４−エチルオクチル基、４−エチル−４，５−ジメチルヘキシル基、ｎ−ウンデシル基、ｎ−ドデシル基、１，３，５，７−テトラメチルオクチル基、４−ブチルオクチル基、６，６−ジエチルオクチル基、ｎ−トリデシル基、６−メチル−４−ブチルオクチル基、ｎ−テトラデシル基、ｎ−ペンタデシル基、３，５−ジメチルヘプチル基、２，６−ジメチルヘプチル基、２，４−ジメチルヘプチル基、２，２，５，５−テトラメチルヘキシル基、１−シクロペンチル−２，２−ジメチルプロピル基、１−シクロへキシル−２，２−ジメチルプロピル基等の直鎖、分岐又は環状のアルキル基が挙げられ、ハロゲノアルキル基としては、 クロロメチル基、ジクロロメチル基、フルオロメチル基、トリフルオロメチル基、ペンタフルオロエチル基、ノナフルオロブチル基等の炭素数１〜２０のハロゲノアルキル基が挙げられ、アルコキシ基としては、メトキシ基、エトキシ基、ｎ−プロポキシ基、イソプロポキシ基、ｎ−ブトキシ基、イソブトキシ基、ｓｅｃ−ブトキシ基、ｔｅｒｔ−ブトキシ基、ｎ−ペントキシ基、イソペントキシ基、ネオペントキシ基、ｎ−へキシルオキシ基、ｎ−ドデシルオキシ基等の炭素数１〜２０のアルコキシ基が挙げられ、ハロゲノアルコキシ基としては、フルオロメトキシ基、ジフルオロメトキシ基、トリフルオロメトキシ基、1，1，２，２，２−ペンタフルオロエトキシ基、１，１，２，２−テトラフルオロエトキシ基、２，２，２−トリフルオロエトキシ基、１，１，２−トリフルオロエトキシ基、１，２，２−トリフルオロエトキシ基、２，２−ジフルオロエトキシ基、１，２−ジフルオロエトキシ基、１，１−ジフルオロエトキシ基、２−フルオロエトキシ基、１−フルオロエトキシ基、２，２，３，３−テトラフルオロ−１−プロポキシ基、２，２，３，３，３−ペンタフルオロ−１−プロポキシ基、２，２，３，３，４，４，４−ヘプタフルオロ−１−ブトキシ基、２，２，３，４，４，４−ヘキサフルオロ−１−ブトキシ基、２，２，３，３，４，４，５，５−オクタフルオロ−１−ペンチルオキシ基、３，３，４，４，５，５，６，６，６−ノナフルオロ−１−ヘキシルオキシ基、４，４，５，５，６，６，７，７，７−ノナフルオロ−１−ヘプチルオキシ基、２，２，３，３，４，４，５，５，６，６，７，７−ドデカフルオロ−１−ヘプチルオキシ基、７，７，８，８，８−ペンタフルオロ−１−オクチルオキシ基、３，３，４，４，５，５，６，６，７，７，８，８，８−トリデカフルオロ−１−オクチルオキシ基、２，２，３，３，４，４，５，５，６，６，７，７，８，８，９，９−ヘキサデカフルオロ−１−ノニルオキシ基、４，４，５，５，６，６，７，７，８，８，９，９，１０，１０，１１，１１，１１−トリデカフルオロ−１−ノニルオキシ基、７，７，８，８，９，９，１０，１０，１０−ノナフルオロ−１−ノニルオキシ基、３，３，４，４，５，５，６，６，７，７，８，８，９，９，１０，１０，１０−ヘプタデカフルオロ−１−デシルオキシ基、４，４，５，５，６，６，７，７，８，８，９，９，１０，１０，１１，１１，１１−ヘプタデカフルオロ−１−デシルオキシ基、７，７，８，８，９，９，１０，１０，１１，１１，１２，１２，１２−トリデカフルオロ−１−ドデシルオキシ基、３，３，４，４，５，５，６，６，７，７，８，８，９，９，１０，１０，１１，１１，１２，１２，１２−ヘニコサフルオロ−１−ドデシルオキシ基、７，７，８，８，９，９，１０，１０，１１，１１，１２，１２，１３，１３，１４，１４，１４−ヘプタデカフルオロ−１−テトラデシルオキシ基、１Ｈ，１Ｈ，２，５−ジ（トリフルオロメチル）−３，３−ジオキサウンデカフルオロ−１−ノニルオキシ基、６−（パーフルオロ−１−メチルエチル）−１−ヘキシルオキシ基、２−（パーフルオロ−１−メチルブチル）−１−エトキシ基、２−（パーフルオロ−３−メチルブチル）エトキシ基、２−（パーフルオロ−７−メチルオクチル）エトキシ基、２Ｈ−ヘキサフルオロ−２−ポロポキシ基、２，２−ビス（トリフルオロメチル）−１−プロポキシ基等の炭素数２〜２０の直鎖又は分岐のハロゲノアルコキシ基が挙げられ、アルコキシアルコキシ基としては、メトキシエトキシ基、エトキシエトキシ基、３−メトキシプロピルオキシ基、３−（イソプロピルオキシ）プロピルオキシ基等の炭素数２〜２０のアルコキシアルコキシ基が挙げられ、アリールオキシ基としては、フェノキシ基、２−メチルフェノキシ基、４−メチルフェノキシ基、４−ｔｅｒｔ‐ブチルフェノキシ基、２−メトキシフェノキシ基、４−イソプロピルフェノキシ基等の炭素数６〜２０のアリールオキシ基が挙げられ、モノアルキルアミノ基としては、メチルアミノ基、エチルアミノ基、ｎ−プロピルアミノ基、ｎ−ブチルアミノ基、ｎ−へキシルアミノ基等の炭素数１〜２０のモノアルキルアミノ基が挙げられ、ジアルキルアミノ基としては、ジメチルアミノ基、ジエチルアミノ基、ジ−ｎ−プロピルアミノ基、ジ−ｎ−ブチルアミノ基、Ｎ−メチル−Ｎ−シクロヘキシルアミノ基等の炭素数２〜２０のジアルキルアミノ基が挙げられ、アラルキル基としては、ベンジル基、ニトロベンジル基、シアノベンジル基、ヒドロキシベンジル基、メチルベンジル基、ジメチルベンジル基、トリメチルベンジル基、ジクロロベンジル基、メトキシベンジル基、エトキシベンジル基、トリフルオロメチルベンジル基、ナフチルメチル基、ニトロナフチルメチル基、シアノナフチルメチル基、ヒドロキシナフチルメチル基、メチルナフチルメチル基、トリフルオロメチルナフチルメチル基等の炭素数７〜２０のアラルキル基が挙げられ、アリール基としては、フェニル基、ニトロフェニル基、シアノフェニル基、ヒドロキシフェニル基、メチルフェニル基、ジメチルフェニル基、トリメチルフェニル基、ジクロロフェニル基、メトキシフェニル基、エトキシフェニル基、トリフルオロメチルフェニル基、Ｎ，Ｎ‐ジメチルアミノフェニル基、ナフチル基、ニトロナフチル基、シアノナフチル基、ヒドロキシナフチル基、メチルナフチル基、トリフルオロメチルナフチル基等の炭素数６〜２０のアリール基が挙げられ、ヘテロアリール基としては、ピロリル基、チエニル基、フラニル基、オキサゾイル基、イソオキサゾイル基、オキサジアゾイル基、イミダゾイル基、ベンゾオキサゾイル基、ベンゾチアゾイル基、ベンゾイミダゾイル基、ベンゾフラニル基、インドイル基等が挙げられ、アルキルチオ基としては、メチルチオ基、エチルチオ基、ｎ−プロピルチオ基、ｉｓｏ−プロピルチオ基、ｎ−ブチルチオ基、イソブチルチオ基、ｓｅｃ−ブチルチオ基、ｔｅｒｔ−ブチルチオ基、ｎ−ペンチルチオ基、イソペンチルチオ基、２−メチルブチルチオ基、１−メチルブチルチオ基、ネオペンチルチオ基、１，２−ジメチルプロピルチオ基、１，１−ジメチルプロピルチオ基等の炭素数１〜２０のアルキルチオ基が挙げられ、アリールチオ基としては、フェニルチオ基、４−メチルフェニルチオ基、２−メトキシフェニルチオ基、４−ｔｅｒｔ‐ブチルフェニルチオ基等の炭素数６〜２０のアリールチオ基を挙げることができる。
【００１４】
Ｒ１とＲ２、Ｒ３とＲ４、Ｒ５とＲ６、又はＲ７とＲ８が連結基を介して環を形成した例としては、−ＣＨ2ＣＨ2ＣＨ2ＣＨ2−、−ＣＨ2ＣＨ2ＣＨ（ＮＯ2）ＣＨ2−、−ＣＨ2ＣＨ（ＣＨ3）ＣＨ2ＣＨ2−、−ＣＨ2ＣＨ（Ｃｌ）ＣＨ2ＣＨ2−等を挙げることができる。Ｍで示される２価金属の例としては、Ｃｕ、Ｚｎ、Ｆｅ、Ｃｏ、Ｎｉ、Ｒｕ、Ｒｈ、Ｐｄ、Ｐｔ、Ｍｎ、Ｓｎ、Ｍｇ、Ｈｇ、Ｃｄ、Ｂａ、Ｔｉ、Ｂｅ、Ｃａ等が挙げられ、１置換の３価金属の例としては、Ａｌ−Ｆ、Ａｌ−Ｃｌ、Ａｌ−Ｂｒ、Ａｌ−Ｉ、Ｇａ−Ｆ、Ｇａ−Ｃｌ、Ｇａ−Ｂｒ、Ｇａ−Ｉ、Ｉｎ−Ｆ、Ｉｎ−Ｉ、Ｉｎ−Ｂｒ、Ｉｎ−Ｉ、Ｔｌ−Ｆ、Ｔｌ−Ｃｌ、Ｔｌ−Ｂｒ、Ｔｌ−Ｉ、Ａｌ−Ｃ6Ｈ5、Ａｌ−Ｃ6Ｈ4（ＣＨ3）、Ｉｎ−Ｃ6Ｈ5、Ｉｎ−Ｃ6Ｈ4（ＣＨ3）、Ｍｎ（ＯＨ）、Ｍｎ（ＯＣ6Ｈ5）、Ｍｎ［ＯＳｉ（ＣＨ3）3］、Ｆｅ−Ｃｌ、Ｒｕ−Ｃｌ等が挙げられ、２置換の４価金属の例としては、ＣｒＣｌ2、ＳｉＦ2、ＳｉＣｌ2、ＳｉＢｒ2、ＳｉＩ2、ＳｎＦ2、ＳｎＣｌ2、ＳｎＢｒ2、ＺｒＣｌ2、ＧｅＦ2、ＧｅＣｌ2、ＧｅＢｒ2、ＧｅＩ2、ＴｉＦ2、ＴｉＣｌ2、ＴｉＢｒ2、Ｓｉ（ＯＨ）2、Ｓｎ（ＯＨ）2、Ｇｅ（ＯＨ）2、Ｚｒ（ＯＨ）2、Ｍｎ（ＯＨ）2、ＴｉＡ2、ＣｒＡ2、ＳｉＡ2、ＳｎＡ2、ＧｅＡ2［Ａはアルキル基、フェニル基、ナフチル基及びその誘導体を表わす。］、Ｓｉ（ＯＡ'）2、Ｓｎ（ＯＡ'）2、Ｇｅ（ＯＡ'）2、Ｔｉ（ＯＡ’）2、Ｃｒ（ＯＡ’）2［Ａｌはアルキル基、フェニル基、ナフチル基、トリアルキルシリル基、ジアルキルアルコキシシリル基及びその誘導体を表わす。］、Ｓｉ（ＳＡ”）2、Ｓｎ（ＳＡ”）2、Ｇｅ（ＳＡ”）2［Ａ”はアルキル基、フェニル基、ナフチル基及びその誘導体を表わす。］等が挙げられ、オキシ金属の例としては、ＶＯ、ＭｎＯ、ＴｉＯ等が挙げられる。好ましくは、Ｐｄ、Ｃｕ、Ｒｕ、Ｐｔ、Ｎｉ、Ｃｏ、Ｒｈ、Ｚｎ、ＶＯ、ＴｉＯ、Ｓｉ（Ｙ）2、Ｇｅ（Ｙ）2（Ｙはハロゲン原子、アルコキシ基、アリールオキシ基、アシルオキシ基、ヒドロキシ基、アルキル基、アリール基、アルキルチオ基、アリールチオ基、トリアルキルシリルオキシ基、トリアルキルスズオキシ基又はトリアルキルゲルマニウムオキシ基を表わす）である。さらに好ましくは、Ｃｕ、ＶＯ、Ｎｉ、Ｐｄ、Ｐｔ、Ｃｏである。
【００１５】
また、特に比視感度の高い領域の波長を吸収し得るものとするためには、テトラアザポルフィリン化合物が５６０〜６３５ｎｍの間に選択的光吸収波長を持つものであることが望ましく、そのなかでも、ネオジム化合物の代替として好適に適用し得るものとするためには、テトラアザポルフィリン化合物が５７５〜５９５ｎｍの間に選択的光吸収波長を持つものであることが好ましい。
【００１６】
また防眩性の向上に加えて、紫外光を吸収することによって人体、特に目や皮膚への負担をさらに軽減し得るものとするためには、上記テトラアザポルフィリン化合物が３００〜４００ｎｍの間にさらに選択的光吸収波長を持つものであれば望ましい。
【００１７】
また、合わせガラス用の中間膜は上述のテトラアザポルフィリン化合物以外に種々の化合物を含むことを考えると、化合物によっては水和した状態で導入させるべく、ポリビニルアルコールといった水溶性高分子又は、他の非水溶性高分子を含むものを適用することが望ましい。
【発明の効果】
【００１８】
本発明によれば、化合物を合わせガラスの中間膜に適用することにより、製造がし易く、量産が極めて容易であり、且つ、防眩性を有効に向上させた合わせガラス用中間膜、並びに合わせガラスを提供することができる。
【発明を実施するための最良の形態】
【００１９】
以下、本発明の一実施の形態について図面を参照して説明する。
【００２０】
本実施形態に係る合わせガラス用中間膜は、上記式（１）で表されるテトラアザポルフィリン化合物を含有することを特徴とするものである。そして本実施形態に係る合わせガラスは前記中間膜を有することを特徴としている。
【００２１】
本実施形態に係る合わせガラス用中間膜は、上記式（１）で表されるテトラアザポルフィリン化合物を含有するものである。式（１）中、Ｒ１〜Ｒ８は、各々独立に、水素原子、ハロゲン原子、ニトロ基、シアノ基、ヒドロキシ基、アミノ基、カルボキシル基、スルホン酸基、直鎖、分岐又は環状のアルキル基、ハロゲノアルキル基、アルコキシ基、ハロゲノアルコキシ基、アルコキシアルコキシ基、アリールオキシ基、モノアルキルアミノ基、ジアルキルアミノ基、アラルキル基、アリール基、ヘテロアリール基、アルキルチオ基、アリールチオ基を表し、Ｒ１とＲ２、Ｒ３とＲ４、Ｒ５とＲ６、Ｒ７とＲ８は各々独立に連結基を介して芳香族環を除く環を形成しても良く、Ｍは２個の水素原子、２価の金属原子、３価１置換金属原子、４価２置換金属原子、又はオキシ金属原子を表すものとする。
【００２２】
合わせガラスの中間膜にテトラアザポルフィリン化合物を含有させることにより、合わせガラスの防眩性を高めることができる。上記式（１）で表されるテトラアザポルフィリン化合物は、波長５６０ｎｍ〜６３５ｎｍの可視光領域において吸収ピークを有するものとなっている。
【００２３】
そして本実施形態では、例えば下記式（２）又は（３）で表されるテトラアザポルフィリン化合物を含有する合わせガラス用中間膜について、説明する。
【００２４】
【化３】
2010138028.tif 000003
【００２５】
【化４】
2010138028.tif 000004
【００２６】
式（２）及び（３）に示すテトラアザポルフィリン化合物は、図１及び図２に吸光度をグラフとして示すように、波長５８０ｎｍ付近において鋭いピークを示すものとなっている。すなわち式（２）及び（３）に示すテトラアザポルフィリン化合物は、比視感度の最大値を有する波長５５５ｎｍにおける吸光度は低いものの、波長５８０ｎｍ付近の比較的比視感度の高い領域の光を吸収するので明所視における防眩性に効果がある。
【００２７】
テトラアザポルフィリン化合物を溶解させるのに用いられる溶媒としては、通常広く用いられている、メチルエチルケトンや、トルエンといったものを挙げることができる。
【００２８】
中間膜内における３価のテトラアザポルフィリン化合物の濃度は、波長５８０ｎｍ付近にて合わせガラスの分光透過率が５０％以下となるように設定されることが好ましい。分光透過率が５０％を超える場合には、得られる合わせガラスの防眩性に劣ることがある。分光透過率は、３０％以下であることがより好ましく、２０％以下であることがさらに好ましい。
【００２９】
中間膜用樹脂としては、特に限定されないが、ポリビニルアルコール樹脂、可塑化ポリビニルアセタール樹脂、エチレン−酢酸ビニル共重合体樹脂、エチレン−アクリル共重合体樹脂、ポリウレタン樹脂、硫黄元素を含有するポリウレタン樹脂等が挙げられる。なかでも、テトラアザポルフィリン化合物以外の種々のイオンを水和した状態で導入することができるため、ポリビニルアルコール樹脂といった水溶性の高分子が好ましい。
【００３０】
中間膜は、単層の中間膜であってもよいし、また複層構造を有する中間膜であってもよい。
【００３１】
合わせガラスは、上記中間膜にガラスが積層されて構成される。合わせガラスに用いられるガラスとしては、フロート板ガラス、磨き板ガラス、型板ガラス、網入り板ガラス、線入板ガラス、強化ガラス、倍強化ガラス、熱線吸収板ガラス、熱線反射ガラス、複層ガラス等の無機ガラスや、ポリカーボネート板、ポリメチルメタクリレート板のような有機ガラスが挙げられる。これらガラスは、着色されたガラスであってもよい。上記ガラスの形状は、用途によって適宜選択されればよく、平面であってもよいし、湾曲した形状であってもよい。また、ガラスの厚みは、通常必要とされる耐貫通性を考慮すれば、０．５ｍｍ以上５ｍｍ以下であることが好ましい。
【００３２】
合わせガラスの構成例としては、特に限定されないが、例えばガラス／中間膜／ガラスからなる構成を少なくとも含むものであれば、ガラス並びに中間膜を積層する数は限定されるものではない。
【００３３】
合わせガラスでは、ガラスと中間膜以外に、１層以上の層を追加で設けることも可能である。追加される層としては、例えばガラスと中間膜との接着力を強化するためのプライマー層、紫外線吸収剤を含有する紫外線吸収層、合わせガラスが燃焼することを防止するための難燃層、各種模様や文字が印刷された装飾層、赤外線（熱線）吸収層、赤外線（熱線）反射層、耐貫通性向上を目的としたポリエステルフィルム層、ハードコート層、誘電体層、蒸着金属層、偏光板層等が挙げられる。
【００３４】
合わせガラスを通して入射する紫外線は、人の目にとって有害であり、紫外線眼炎、白内障を起こす原因となる。中間膜内に紫外線吸収剤を含有させることで、有害な紫外線の大部分を遮蔽することができる。上記紫外線吸収剤としては、有機系紫外線吸収剤や、酸化亜鉛微粒子、酸化チタン微粒子、酸化セリウム微粒子等の紫外線を吸収する無機微粒子を用いることができる。
【００３５】
合わせガラスを通して入射する赤外線は、熱的作用が大きく、一度物質に吸収されると熱として放出され温度上昇をもたらすことから、一般に熱線と呼ばれている。従って、合わせガラスを通して入射する光線のうち、熱的作用の大きな赤外線（熱線）を遮断できれば、遮熱性が高まり、光線が入射された合わせガラス内部の温度上昇を抑えることができる。中間膜内に赤外線吸収剤を含有させることで、赤外線（熱線）の大部分を遮蔽することができる。
【００３６】
中間膜は、本発明の効果を阻害しない範囲でさらに、酸化防止剤、老化防止剤、熱安定剤、寸法安定剤、接着力調整用の金属塩、接着力調整用のシリコンオイル、接着力調整用のシランカップリング剤、ブロッキング防止剤、顔料、染料、着色剤、光拡散剤、光拡散性粒子、耐電防止剤、中間膜の吸湿による白化防止に対して効果のある無機微粒子、微粒子系添加剤を分散させるための界面活性剤、遊離金属イオンをトラップするためのキレート剤、低分子化合物の中間膜内での移行を防止するための吸着剤、可塑剤、有機溶剤、可塑剤や有機溶剤の極性を調整するための添加剤、粘着性付与剤、中間膜用樹脂の結晶化によるヘーズ上昇を防ぐための結晶核剤、架橋剤、難燃剤を含有していてもよい。
【００３７】
以上、本発明の実施形態について説明したが、各部の具体的な構成は、上述した実施形態のみに限定されるものではなく、本発明の趣旨を逸脱しない範囲で種々変形が可能である。
【実施例】
【００３８】
以下に本発明の実施例について詳述するが、本発明は当該実施例に何ら限定されるものではない。
１．溶解性試験
＜供試材料＞
実施例１〜５
上記実施形態におけるテトラアザポルフィリン化合物、すなわち、式（２）及び（３）に示す化合物をそれぞれ実施例１及び実施例２とするとともに、以下の式（４）〜（６）に示すテトラアザポルフィリン化合物を実施例３〜５として供試した。
【００３９】
【化５】
2010138028.tif 000005
【００４０】
【化６】
2010138028.tif 000006
【００４１】
【化７】
2010138028.tif 000007
【００４２】
＜試験方法＞
上記実施例１〜５を供試し、それぞれエチルメチルケトン並びにトルエンに対する溶解性（Ｗ／Ｖ）を測定した。
＜試験結果＞
試験結果を表1に示す。
【００４３】
【表１】
2010138028.tif 000008
【００４４】
表１から明らかなように、実施例１〜５に係る色素は、溶媒であるメチルエチルケトン並びにトルエンに対して実用上十分な溶解性を示したため、これら溶媒に溶解させて好適に合わせガラス用中間膜を製造し得ることが判明した。
２．耐光性試験
＜供試材料＞
上記溶解性試験に係る実施例１、実施例２に係る各色素を供試した。
＜試験方法＞
ポリメタクリレート７５．０ｇ、クロロベンゼン１５２．６ｇ、トルエン５９．６ｇ、酢酸エチル６２．５ｇ及びアセトン５５．０ｇを混合し、十分に撹拌してポリマー溶液を調整した。このポリマー溶液５．４ｇを採取して、ここに実施例１に係る色素６ｍｇ加えて色素のポリマー溶液を調整した。そして色素のポリマー溶液４５０μｌを採取して、これを５ｃｍ×２０ｃｍのポリプロピレンシート上にロッドコーター法により塗布した。９０℃で３分間乾燥後、室温で一晩熟成させて耐光性試験に供する色素の薄膜フィルムを得た。また、実施例２係る色素の薄膜フィルムも同様にして得た。このようにして得られた各色素の薄膜フィルムを２万ルクスの蛍光灯に８８時間暴露させて、各色素の薄膜フィルムの透過率を測定した。これらの測定値と暴露前に測定した透過率から各色素の保存率を算出した。
＜試験結果＞
試験結果を表２に示す。
【００４５】
【表２】
2010138028.tif 000009
【００４６】
表２より明らかなように、実施例１及び実施例２は、実用上十分に耐光性が高いことが示された。このことから、実施例１及び実施例２を合わせガラス用中間膜に採用した場合、合わせガラスの耐久性の向上に十分寄与するものと考えることができる。
【００４７】
以上のように、本実施例において示した実施例１及び実施例２は、溶解性が優れているため、本発明に係る合わせガラス用中間膜を好適に製造し得るものである。加えて、耐光性が優れたものとなっているため、耐久性に優れた合わせガラス用中間膜の製造に有効に寄与し得るものとなると考えられる。
３．分光特性・熱分析調査
＜供試材料＞
上記実施例１〜５のテトラアザポルフィリン化合物の吸光特性並びに熱分解特性を調査した。
＜試験方法＞
式（２）〜（６）で表される各テトラアザポルフィリン化合物２０ｍｇを採取し、クロロホルム１００ｍｌにそれぞれ溶解した。これら各溶液から２ｍｌを採取し、クロロホルムでそれぞれ１００ｍｌに希釈した。この様にして得られた各溶液の紫外可視吸光スペクトルを日本分光（株）製Ｖ−５６０型分光光度計により測定し、各テトラアザポルフィリン化合物の吸光ピーク（λ ｍａｘ）におけるモル吸光定数、及びグラム吸光定数を求めた。また、これらのテトラアザポルフィリン化合物の熱分解特性については、（株）島津製作所製ＴＧＡ５０−型熱重量測定装置にて熱分解温度を測定することによって評価した。
＜試験結果＞
実施例１〜５に供した各テトラアザポルフィリン化合物のλ ｍａｘ、モル吸光係数、グラム吸光定数及び熱分解温度（Ｔｉｇ）を表３に示す。
【００４８】
【表３】
2010138028.tif 000010
【００４９】
上述の通り、実施例１及び実施例２の吸光スペクトルを図１及び図２に示すとともに、実施例３〜５の吸光スペクトルを図３〜５に示した。
【００５０】
以上のように、実施例１〜５に示したテトラアザポルフィリン化合物は、表３から、何れも実用上問題の無い熱分解温度を示していると考察される。そして同表並びに図１〜図５に示したグラフから、何れも波長５６０〜６３５ｎｍという、比視感度が高い領域において選択的光吸収波長を表すピークを示すことが明らかである。これらのことから、これらのテトラアザポルフィリン化合物を中間膜に適用した合わせガラスは、防眩性が有効に向上されるものとなると考察される。さらにこれらのテトラアザポルフィリン化合物は上記のピークの他にも３００〜４００ｎｍといった紫外光を含む領域にも選択的光吸収波長を表す別のピークを示していることから、有効に紫外線をカットして目や皮膚等への刺激を有効に軽減させ得る効果も期待できると思われる。
【図面の簡単な説明】
【００５１】
【図１】本実施形態並びに実施例１に係る化合物の吸光スペクトルを示すグラフ。
【図２】本実施形態並びに実施例２に係る化合物の吸光スペクトルを示すグラフ。
【図３】実施例３に係る化合物の吸光スペクトルを示すグラフ。
【図４】実施例４に係る化合物の吸光スペクトルを示すグラフ。
【図５】実施例５に係る化合物の吸光スペクトルを示すグラフ。
【図１】
2010138028.tif 000012
【図２】
2010138028.tif 000013
【図３】
2010138028.tif 000014
【図４】
2010138028.tif 000015
【図５】
2010138028.tif 000016